(57)【要約】【課題】Ａｌ−Ｍｇ合金を含有するＭｇＯ―Ｃれんがの実炉使用時における緻密性の向上を図り、これによりＡｌ−Ｍｇ合金を比較的少ない量でその効果を最大に発現させ、もって耐用性の高いＭｇＯ−Ｃれんがを提供すること。【解決手段】マグネシアを７０〜９７質量％、黒鉛を３〜３０質量％、及びＡｌ−Ｍｇ合金を黒鉛含有量に対する質量比で０．００３〜０．１２０含有し、しかも前記マグネシアの粒度構成として、粒径０．０７５ｍｍ以上１ｍｍ未満のマグネシアの中間粒が３５質量％以上５５質量％以下、前記粒径０．０７５ｍｍ以上１ｍｍ未満のマグネシアの中間粒に対する粒径０．０７５ｍｍ未満のマグネシアの微粒の質量比が０．２４以下である耐火原料配合物を使用し、これを混練し、成形後、熱処理する。【選択図】なし【特許請求の範囲】
【請求項１】
マグネシアを７０〜９７質量％、黒鉛を３〜３０質量％、及びＡｌ−Ｍｇ合金を黒鉛含有量に対する質量比で０．００３〜０．１２０含有し、しかも前記マグネシアの粒度構成として、粒径０．０７５ｍｍ以上１ｍｍ未満のマグネシアの中間粒が３５〜５５質量％以下、前記粒径０．０７５ｍｍ以上１ｍｍ未満のマグネシアの中間粒に対する粒径０．０７５ｍｍ未満のマグネシアの微粒の質量比が０．２４以下である耐火原料配合物を混練し、成形後、熱処理して得られるマグネシアカーボンれんが。
【請求項２】
前記Ａｌ−Ｍｇ合金が、粒径１５０μｍ以下の粒子を７０質量％以上含有する請求項１に記載のＭｇＯ−Ｃれんが。
【発明の詳細な説明】
【技術分野】
【０００１】
本発明は、溶融金属用容器の内張り材に好適に使用されるマグネシアカーボンれんがに関する。
【背景技術】
【０００２】
マグネシアカーボンれんが（以下「ＭｇＯ−Ｃれんが」という。）はマグネシアと黒鉛を主骨材として構成され、耐食性、耐スポーリング性に優れたれんがであり、転炉をはじめとする溶融金属用容器の内張り材として汎く用いられている。
【０００３】
近年の溶融金属用容器の操業過酷化に伴い、より耐用性に優れるＭｇＯ−Ｃれんがが求められるようになった。このＭｇＯ−Ｃれんがの耐用性を示す指標として耐酸化性や耐食性が挙げられる。これらの特性を向上させるためにはＭｇＯ−Ｃれんがを緻密化し、外気との通気性を低くすること、スラグや溶鉄の浸透を抑制することが有効であり、そのための手法としては、易酸化性粉末を添加する手法が一般的に用いられている。易酸化性粉末としてはＡｌ、Ｍｇ、Ｃｒ、Ｚｒ、Ｂ、Ｃａなどの金属及びこれら元素の２種以上の合金、更に、Ｂ、Ｃの化合物が挙げられる。
【０００４】
このなかで最も多く用いられているのがＡｌである。Ａｌは黒鉛（炭素原料）よりも酸素親和力が強く酸化防止機能を有する。更に、酸化により生じたＡｌ２Ｏ３はれんが中のＭｇＯと反応しＭｇＯ・Ａｌ２Ｏ３を生成するが、このときの体積膨張により組織の緻密化が図られ、耐食性の向上効果が得られる。また、１０００℃以上の温度では強度特性を著しく改善できる。一方、４００℃付近から、添加したＡｌが強度を発現する１０００℃付近までの中間温度域では有機バインダーの分解によってれんがの強度が低下する。この中間温度域の強度の低下によって、亀裂発生、剥離損耗を誘発することが欠点となる。
【０００５】
また、Ａｌに代えてＡｌ−Ｍｇ合金を添加することが特許文献１に開示されている。この特許文献１では、耐火原料５０〜９５重量％及び黒鉛５〜５０重量％から構成される耐火物配合物にＡｌ／Ｍｇモル比７０／３０〜２３／７７の範囲にあるＡｌ−Ｍｇ合金を外掛け０．５〜１０重量％添加している。Ａｌ−Ｍｇ合金は溶融温度が低いことから中間温度域の強度が向上し、亀裂発生や剥離損耗を抑制できることや、Ｍｇ成分の添加により耐食性が向上することが示されている。
【０００６】
しかし、Ａｌ−Ｍｇ合金の添加量が多い場合や、酸化性ガスがれんが内に十分に供給されない場合、蒸気圧の高いＭｇは金属蒸気としてれんが系外へ放出され、れんがが高気孔率化し、耐食性が低下するという問題があった。そこで従来、以下の提案がなされている。
【０００７】
すなわち、特許文献２には、金属及び合金を含有した炭素含有耐火物においてベーキング後気孔率を５％以下に抑制することによって金属ガスの系外への放出を抑制し、緻密な組織が形成されることが示されている。また、特許文献３には、Ａｌ−Ｍｇを含有するＭｇＯ−Ｃれんがに硼化物を添加することで、焼成中にＢ２Ｏ３を含むガラス相が形成されＭｇガスの揮散が抑制され緻密な組織を維持できることが示されている。
【０００８】
一方、マグネシアの粒度構成もＭｇＯ−Ｃれんがの緻密化に影響を及ぼすことが知られており、例えば特許文献４では１〜０．２ｍｍの範囲の中間粒を３０〜４５重量％、０．２ｍｍ以下の微粒を１５〜２５重量％とすることで耐酸化性、耐食性、熱間強度の向上が可能な緻密質ＭｇＯ−Ｃれんがが提案されている。
【先行技術文献】
【特許文献】
【０００９】
【特許文献１】特開昭５８―１９０８６８号公報
【特許文献２】特開平７−１１８０５７号公報
【特許文献３】特開２００４−１２３４４９号公報
【特許文献４】特開平１−２７０５６４号公報
【発明の概要】
【発明が解決しようとする課題】
【００１０】
特許文献２において、炭素含有耐火物中のＡｌ−Ｍｇ合金の揮散を防ぎ緻密な組織を形成することは、本発明と趣旨を同じくするところがあるが、特許文献２ではベーキング後、すなわち１５０〜３５０℃程度の熱処理後の緻密性について言及されているのみで、実炉使用時に高温熱負荷を受けたときの緻密性については言及されておらず、れんがが結合（ボンド）を生成した後の状態での評価・考察がなされていない点で改善の余地があった。
【００１１】
特許文献３ではＡｌ−Ｍｇ合金からのＭｇガスの揮発を硼化物の添加によって抑制することが記載されているが、硼化物から生成する硼酸成分は耐食性を低下させることがあり、これに頼らずにＭｇをれんが内に固定させる方法が望まれていた。
【００１２】
特許文献４の粒度構成については、熱処理後の気孔率が依然として高く、実炉使用時の緻密性の点で改善の必要があった。
【００１３】
以上に鑑み、本発明が解決しようとする課題は、Ａｌ−Ｍｇ合金を含有するＭｇＯ―Ｃれんがの実炉使用時における緻密性の向上を図り、これによりＡｌ−Ｍｇ合金を比較的少ない量でその効果を最大に発現させ、もって耐用性の高いＭｇＯ−Ｃれんがを提供することにある。
【課題を解決するための手段】
【００１４】
Ａｌ−Ｍｇ合金を含有するＭｇＯ−Ｃれんがが実炉で使用されるとき、気化したＭｇガスはれんが内での平衡分圧が非常に低いため、れんが外へ移動しようとする。稼働中（実炉使用中）のれんがを想定した場合、その稼動面からＭｇガスの大部分が逸散しようとするが、これを効率良く酸化してＭｇＯとして固定することでれんがの耐用性は向上する。
【００１５】
本発明者らは、このＭｇガスを固定化する手法として、れんがの稼動面の緻密性を維持し、通気率を低くすることに着目し、そのために、原料配合中で大半を占めるマグネシアの粒度構成及びＡｌ−Ｍｇ合金の添加量などについて検討した。そして、実炉使用時の緻密性を評価するために、ＭｇＯ−Ｃれんがの１４００℃還元焼成後の見掛け気孔率を指標とした。その結果、マグネシアの粒度構成及びＡｌ−Ｍｇ合金の添加量を特定範囲として組み合わせることで、実炉使用時に緻密な組織を維持でき、極めて耐用性に優れるＭｇＯ−Ｃれんがが得られることを知見した。
【００１６】
すなわち、本発明によれば以下のＭｇＯ−Ｃれんがが提供される。
（１）マグネシアを７０〜９７質量％、黒鉛を３〜３０質量％、及びＡｌ−Ｍｇ合金を黒鉛含有量に対する質量比で０．００３〜０．１２０含有し、しかも前記マグネシアの粒度構成として、粒径０．０７５ｍｍ以上１ｍｍ未満のマグネシアの中間粒が３５〜５５質量％以下、前記粒径０．０７５ｍｍ以上１ｍｍ未満のマグネシアの中間粒に対する粒径０．０７５ｍｍ未満のマグネシアの微粒の質量比が０．２４以下である耐火原料配合物を混練し、成形後、熱処理して得られるマグネシアカーボンれんが。
（２）前記Ａｌ−Ｍｇ合金が、粒径１５０μｍ以下の粒子を７０質量％以上含有する（１）に記載のＭｇＯ−Ｃれんが。
【００１７】
以下、本発明を詳細に説明する。
【００１８】
マグネシアは耐火原料配合物中に７０〜９７質量％含有させる。７０質量％未満ではＭｇＯ−Ｃれんがとしての耐食性が不足し、９７質量％を超えると黒鉛が不足するため耐スポーリング性が低下する。なお、耐スポーリング性は本発明の主眼とするところではないが、溶融金属用容器の内張り材等として適用されるＭｇＯ−Ｃれんがとして必要最低限の耐スポーリング性は必要である。
【００１９】
黒鉛は、耐スポーリング性を付与するために耐火原料配合物中に３〜３０質量％、好ましくは５〜２０質量％含有させる。３質量％未満では耐スポーリング性が不足し、３０質量％を超えると十分な耐食性が得られない。
【００２０】
マグネシアの粒度構成については、粒径０．０７５ｍｍ以上１ｍｍ未満のマグネシアの中間粒（以下「マグネシア中間粒」という。）が多いほど１４００℃還元焼成後の残存膨張性を小さくできることから、見掛け気孔率も小さくすることができる。一方、このマグネシア中間粒が多すぎると成形充填性の低下につながり、１４００℃還元焼成後の見掛け気孔率は上昇する。これらのことからマグネシア中間粒は、耐火原料配合物中に３５〜５５質量％、好ましくは４３〜５５質量％の割合で配合する。
【００２１】
また、粒径０．０７５ｍｍ未満のマグネシアの微粒（以下「マグネシア微粒」という。）は、多すぎると成形時の充填性が悪くなり、結果として１４００℃還元焼成後の見掛け気孔率が高くなることから、多量に添加しすぎない方が良い。本発明においてこのマグネシア微粒の添加量の上限は、マグネシア中間粒との質量比によって規定する。具体的には、耐火原料配合物中においてマグネシア中間粒に対するマグネシア微粒の質量比を０．２４以下とする。
【００２２】
マグネシア中間粒とマグネシア微粒の以外のマグネシアの残部は、粒径１ｍｍ超の粗粒（以下「マグネシア粗粒」という。）である。このマグネシア粗粒の粒度の上限は特に規定されず、通常のＭｇＯ−Ｃれんがとして一般的に使用されている範囲であれば問題なく使用でき、例えば５ｍｍ以下で十分である。
【００２３】
Ａｌ−Ｍｇ合金は酸化防止及び組織の緻密化を目的として使用する。Ａｌ−Ｍｇ合金は、Ａｌと比較して融点が低いことから、より耐酸化性に優れ、しかもＳｉよりも耐食性の付与に優れている。
【００２４】
Ａｌ−Ｍｇ合金の添加量については、従来、比較的多量に添加し、その効果を発揮させようとする試みがなされてきた。しかし、上述のような特性を付与するにあたり、添加量が多すぎた場合、酸化性ガスの供給が不十分で、れんが内で発生したＭｇガスが酸化されることなく系外へ放出されてしまう。また、本発明のＭｇＯ−Ｃれんがは上述したマグネシアの粒度構成の調整により、もともと気孔の少ない緻密な組織になることから、Ｍｇガスの固定化による一層の緻密化には少量の添加でも充分効果が得られ、更には、多量の添加は耐スポーリング性の低下を招く点でも好ましくない。
【００２５】
本発明においてＡｌ−Ｍｇ合金の添加量（含有量）の適正範囲は、黒鉛含有量との質量比で規定する。これは、黒鉛の酸化防止に必要な量に対して過剰にＡｌ−Ｍｇ合金を添加しすぎるとれんがの使用中の組織の緻密性を保てないためである。つまり、れんがの昇温過程では、Ａｌ−Ｍｇ合金の一部は酸化によってアルミナ、マグネシア、あるいはスピネルを生成するがこの時体積膨張を伴うため微細組織中に気孔を生じ、さらに残存膨張率の上昇により組織の緻密性を低下させてしまう。さらにＡｌ−Ｍｇ合金が揮発して気孔が増えるためである。この質量比は０．１２０以下、好ましくは０．０９以下で充分な効果が発現する。ただし、０．００３未満では充分な効果が得られない。
【００２６】
溶融金属容器（実炉）に内張りされたれんがの稼動初期は、損傷が進んだ稼動後半と比較するとれんが残厚が大きいことやれんが内部の温度が定常状態となっていないことから、温度勾配が大きい。このことから、稼動初期の損耗が速く、稼動末期はれんがの抜熱が強化されてれんが材質による損耗量の差は出にくい。つまり、稼動初期の損耗速度を低減することは炉寿命の延長に有効である。この観点から、これまで述べてきたように揮発したＭｇガスの稼動面側への移動・固化が、より稼動早期に促進され完了するほうが好ましい。このため、使用するＡｌ−Ｍｇ合金は反応性の高い粒度の細かいものを用いるのが好ましく、具体的には粒径１５０μｍ未満の粒子を７０質量％以上含有するＡｌ−Ｍｇ合金を使用することが好ましい。
【００２７】
本発明では、Ａｌ−Ｍｇ合金以外の他の金属又は合金を併用使用することも可能である。例えば、Ａｌ及び／又はＳｉと併用使用すると、更に１４００℃還元焼成後の見掛け気孔率を低くすることができる。例えば、Ａｌは黒鉛含有量に対する質量比で０．００３〜０．１２０の範囲、Ｓｉは黒鉛含有量に対する質量比で０．００３〜０．０５の範囲で使用することができる。そして、Ａｌ−Ｍｇ合金、Ａｌ及びＳｉを使用する場合には、その合量が黒鉛含有量に対する質量比で０．１〜０．２０とすることで、充分な酸化防止効果が得られ、しかも緻密な組織が得られる。
【００２８】
本発明で使用する耐火原料配合物として、マグネシア、黒鉛、及びＡｌ−Ｍｇ合金以外には、ＭｇＯ−Ｃれんがの原料として一般的に使用されている原料、例えばＡｌ−Ｍｇ合金以外の金属・合金、ピッチ、カーボンブラック、炭化硼素、繊維、及びガラス等も問題なく使用することができる。これらは、耐火原料配合物に占める割合で例えば５質量％以下で使用することができる。
【００２９】
ここで本発明では、緻密性を評価するために、上述のとおり１４００℃還元焼成後の見掛け気孔率を指標とした。これは、試料を予め還元焼成したほうが実使用時の材料により近い状態を表すことができ、材料の緻密性評価の指標として有効と判断されるからである。また、焼成温度が１４００℃未満ではＭｇＯ−Ｃれんが内部での反応が完了しきれず、熱負荷も十分でないため緻密性の評価として適当ではない。一方、焼成温度が１４００℃を超えると焼結が進行して本発明による緻密性向上効果を分離して評価することが困難になるうえ、焼成する炉への負荷が大きく定常的な測定評価として好ましくない。焼成時間は試料が１４００℃に晒される時間として３時間とした。３時間未満ではＭｇＯ−Ｃれんが内部での反応が完了しきれず適当ではない。また、これよりも長時間の焼成では焼結が進行して本発明による緻密性向上効果を分離して評価することが困難になる。すなわち、本発明では、１４００℃で３時間還元雰囲気で焼成した後の試料について、媒液を白灯油としたアルキメデス法（ＪＩＳ  Ｒ  ２２０５）により測定した見掛け気孔率を緻密性向上効果の指標とした。
【００３０】
本発明は、この見掛け気孔率を低減することを特徴とし、具体的には後述するとおり、見掛け気孔率７．５％以下を達成し、これにより従来のＭｇＯ−Ｃれんがと比較して耐用性の向上を図ったものである。
【発明の効果】
【００３１】
本発明のＭｇＯ−Ｃれんがは、マグネシアの粒度構成制御とＡｌ−Ｍｇ合金添加の効果により、緻密な組織を有することから耐用性が極めて良好であり、しかも低温領域からの酸化防止効果に優れるため、転炉の全部位、鋼鍋スラグライン部、二次精錬容器に好適に適用され、炉寿命向上、炉材原単位低減に大きく貢献できる。
【発明を実施するための形態】
【００３２】
本発明で使用するマグネシアは、電融マグネシア、焼結マグネシアのいずれでも良く、これらを混合して使用してもよい。その組成は特に限定されるものではないが、より高い耐用性を得るためにはＭｇＯ純度は９６％以上であることが好ましく、より好ましくは９８％以上である。
【００３３】
本発明で使用するＡｌ−Ｍｇ合金も、その組成は特に限定されるものではないが、より高い耐用性を得るためには純度は９５％以上であることが好ましく、より好ましくは９８％以上である。Ａｌ−Ｍｇ合金の形態としては、粉末状のものを使用する。
【００３４】
黒鉛としては、通常の鱗状黒鉛が使用可能であるが、これに代えて又はこれと併用して膨張黒鉛、人造黒鉛、キッシュグラファイトなどを使用しても良い。その組成は特に限定されるものではないが、より高い耐用性を得るためにはＣ純度が高い黒鉛を使用する方が良く、Ｃ純度は８５％以上であることが好ましく、より好ましくは９８％以上である。
【００３５】
本発明のＭｇＯ−Ｃれんがは一般的なＭｇＯ−Ｃれんがの製法によって製造することができ、すなわち本発明の耐火原料配合物を、混練し、成形後、熱処理することで得ることができる。熱処理の温度は、１２０℃〜４００℃程度である。なお、混練時には結合材を添加するが、この結合材としては耐火物に一般的に使用されている有機バインダーを使用することができ、例えばフェノール樹脂やフラン樹脂などが使用できる。
【００３６】
ここで、本発明でいう粒径とは、耐火原料粒子を篩いで篩って分離したときの篩い目の大きさのことであり、例えば粒径０．０７５ｍｍ未満のマグネシアとは、篩い目が０．０７５ｍｍの篩いを通過するマグネシアのことで、粒径０．０７５ｍｍ以上のマグネシアとは、篩い目が０．０７５ｍｍの篩い目を通過しないマグネシアのことである。
【実施例】
【００３７】
表１及び表２に記載の耐火原料配合物に結合材としてフェノール樹脂を添加して混練し、フリクションプレスで成形後、２５０℃で熱処理した。マグネシアとしては純度９８％の電融マグネシアを、黒鉛としては純度９９％の天然鱗状黒鉛を使用した。Ａｌ−Ｍｇ合金としては、Ａｌ／Ｍｇモル比が１．５のものと３．０のものとを使用した。表中の原料の単位は質量％である。また、表中の「（ｃ）／（ｂ）」は粒径０．０７５ｍｍ以上１ｍｍ未満のマグネシア（マグネシア中間粒、表中の（ｂ））に対する粒径０．０７５ｍｍ未満のマグネシア（マグネシア微粒、表中の（ｃ））の質量比であり、「Ａｌ−Ｍｇ合金／黒鉛比」は、黒鉛添加量に対するＡｌ−Ｍｇ合金添加量の質量比である。
【００３８】
熱処理したＭｇＯ−Ｃれんがから物性評価用試料を切り出して、緻密性、耐食性及び耐酸化性の評価を行った。
【００３９】
緻密性は、見掛け気孔率を測定することで評価した。この見掛け気孔率の測定においては、形状６０×６０×６０ｍｍの試料をコークスブリーズ中に埋め、電気炉において１４００℃まで昇温し、３時間保持して自然放冷した。その後、溶媒を白灯油とし、ＪＩＳ  Ｒ  ２２０５に準拠して測定した。
【００４０】
耐食性は、回転侵食試験にて評価した。回転侵食試験では、水平の回転軸を有する円筒の内面を供試れんがでライニングし、酸素−プロパンバーナーで加熱し、スラグを投入してれんが表面を侵食させた。試験温度及び時間は１７００℃で５時間、スラグ組成はＣａＯ／ＳｉＯ２＝３．４、ＦｅＯ＝２０％、ＭｇＯ＝３％とし、３０分毎にスラグの排出、投入を繰り返した。試験終了後の各れんが中央部の寸法を測定して侵食量を算出し、表１に記載の「実施例１」の侵食量を１００とする耐食性指数で表示した（耐食性指数＝１００×実施例１の侵食量（ｃｍ３）／各例の侵食量（ｃｍ３））。この耐食性指数は数値の大きいものほど耐食性に優れることを示す。
【００４１】
耐酸化性の評価においては、φ５０×５０ｍｍの試料を大気雰囲気下で電気炉中１４００℃で５時間焼成した。その後、試料の高さ方向の中央を切断し、炭素成分が脱炭して変色した部分の厚さを４方向計測してこの値の平均値を脱炭層厚さとし、表１に記載の「実施例１」の脱炭層厚さを１００とする耐酸化性指数で表示した（耐酸化性指数＝１００×実施例１の脱炭層厚さの平均値（ｍｍ）／各例の脱炭層厚さの平均値（ｍｍ））。この耐酸化性指数は数値の大きいものほど耐酸化性に優れることを示す。
【００４２】
【表１】
2015189605.tif 000002
【００４３】
【表２】
2015189605.tif 000003
【００４４】
表１の実施例１〜１７は、本発明の範囲内にある本発明の実施例である。いずれも見掛け気孔率７．５％以下を達成しており緻密性が良好で、かつ耐食性及び耐酸化性も良好であった。以下、各実施例の特徴を表２の比較例と対比しつつ説明する。
【００４５】
実施例１〜３はマグネシアの粒度構成が本発明の範囲内で異なっているが、粒径０．０７５ｍｍ以上１ｍｍ未満のマグネシア中間粒の含有量が増加するに従い、見掛け気孔率が低減され耐食性が向上している。
【００４６】
これに対して比較例１は、マグネシア中間粒の含有量が３０質量％と本発明の下限値を下回る例であるが、Ａｌ−Ｍｇ合金の気化により生成したＭｇガスが系外へ放出されたため見掛け気孔率が上昇している。比較例２はマグネシア中間粒の含有量が６０質量％と本発明の上限値を超える例であるが、成形充填性が低下したことから見掛け気孔率が上昇している。
【００４７】
実施例４は粒径０．０７５ｍｍ未満のマグネシア微粒を添加していないが、見掛け気孔率７．５％以下を達成している。
【００４８】
一方、比較例３は、マグネシア中間粒に対するマグネシア微粒の質量比「（ｃ）／（ｂ）」が０．３０と本発明の上限値０．２４を超えており、マグネシア微粉量が増加した結果、見掛け気孔率が上昇している。
【００４９】
実施例５〜７は、Ａｌ−Ｍｇ合金の含有量が本発明の範囲内で異なっているが、見掛け気孔率が７．５％以下で緻密な組織が形成されている。
【００５０】
これに対して、比較例４は、Ａｌ−Ｍｇ合金及び他の金属を使用していない例であり、マグネシアの粒度構成の適正化によって従来よりは緻密な組織は得られるが、見掛け気孔率７．５％以下は達成されていない。比較例５は実施例１のＡｌ−Ｍｇ合金の代わりにＡｌを使用したものであり、見掛け気孔率が上昇し、しかも耐酸化性が劣っている。比較例６は実施例１のＡｌ−Ｍｇ合金の代わりにＳｉを使用したものであり、見掛け気孔率が上昇し、しかも耐食性に劣っている。
【００５１】
以上からＡｌ−Ｍｇ合金を使用することで、ＡｌやＳｉを使用した場合と比較して焼成後の見掛け気孔率を低くすることができ、実炉使用時の耐用性向上の効果が得られることがわかる。
【００５２】
なお、比較例７は、黒鉛量に対するＡｌ−Ｍｇ合金量比（Ａｌ−Ｍｇ合金／黒鉛比）が高い例であるが、酸化性ガスの供給が不足しＭｇガスが系外へ放出されたことによって高気孔率化したと考えられる。
【００５３】
実施例８は、Ａｌ−Ｍｇ合金中の粒径１５０μｍ未満のものの割合が７０質量％を下回る例であるが、見掛け気孔率７．５％以下は達成されている。
【００５４】
実施例９はＳｉを併用、実施例１０はＡｌを併用、実施例１１はＳｉとＡｌとを併用した例であるが、いずれも７．５％を下回る見掛け気孔率が達成され、耐食性が向上している。
【００５５】
実施例１２はＡｌとＭｇの含有比率が異なるＡｌ−Ｍｇ合金を使用した例であるが、緻密な組織が得られ、耐食性も優れている。
【００５６】
実施例１３はピッチを、実施例１４はＢ４Ｃ（炭化硼素）をそれぞれ添加した例であるが緻密な組織が得られ、耐食性も優れている。
【００５７】
実施例１５〜１７は黒鉛量を本発明の範囲内で変化させているが、いずれも見掛け低気孔率は７．５％以下で緻密な組織が得られている。
【００５８】
比較例５のＭｇＯ−Ｃれんが（従来品）と実施例１４のＭｇＯ−Ｃれんが（本発明品）を実際の転炉で使用した結果、本発明品の損傷速度（ｍｍ／ｃｈ）は従来品に対して３０％向上した。